"第一成分として一般式Iで表される化合物式中、R11及びR12は互いに独立して、炭素原子数1~8のアルキル基、炭素原子数1~8のアルコキシ基、炭素原子数2~8のアルケニル基又は炭素原子数2~8のアルケニルオキシ基を表し、a11は0又は1を表し、A11及びA12は互いに独立してのいずれかを表す。A11が14-フェニレン基である場合、ベンゼン環上に存在する1個又は2個以上の水素原子はハロゲンで置換されていてもよい。A12が14-フェニレン基である場合、ベンゼン環上に存在する1個又は2個以上の水素原子はハロゲンで置換されていてもよい。から選ばれる少なくとも一種類の化合物を含有し、第二成分として一般式IIで表される化合物式中、R21及びR22は互いに独立して、炭素原子数1~8のアルキル基又は炭素原子数1~8のアルコキシ基を表す。から選ばれる少なくとも一種類の化合物を含有することを特徴とする、誘電率異方性が負である液晶組成物。第三成分として、一般式IIIで表される化合物式中、R31及びR32は互いに独立して、炭素原子数1~8のアルキル基、炭素原子数1~8のアルコキシ基、炭素原子数2~8のアルケニル基又は炭素原子数2~8のアルケニルオキシ基を表し、A31、A32及びA33は互いに独立してのいずれかを表し、Z31及びZ32は互いに独立して、単結合、-CH2CH2-、-C≡C-、-C=N-N=C-、-CH=CH-、-CF=CF-、-CF2O-、-OCF2-、-COO-又は-OCO-を表し、a31は0、1又は2を表し、A32が複数存在する場合は、それらは同一でもよく異なっていてもよく、Z32が複数存在する場合は、それらは同一でもよく異なっていてもよい。但し、前記一般式IIで表される化合物は除く。から選ばれる少なくとも一種類の化合物を含有する請求項1に記載の誘電率異方性が負である液晶組成物。前記第一成分の含有量が2質量から80質量である請求項1又は2に記載の誘電率異方性が負である液晶組成物。前記第一成分として、前記一般式Iで表される化合物から選ばれる2種類以上の化合物を含有する請求項1~3のいずれか1項に記載の誘電率異方性が負である液晶組成物。前記第二成分として、前記一般式IIで表される化合物から選ばれる2種類以上の化合物を含有する請求項1~4のいずれか1項に記載の誘電率異方性が負である液晶組成物。第四成分として、一般式IVで表される化合物式中、R41及びR42は互いに独立して、炭素原子数1~8のアルキル基、炭素原子数1~8のアルコキシ基、炭素原子数2~8のアルケニル基又は炭素原子数2~8のアルケニルオキシ基を表し、Z41及びZ42は互いに独立して、単結合、-CH2CH2-、-CH=CH-、-CF=CF-、-CH2O-、-OCH2-、-CF2O-、-OCF2-、-COO-又は-OCO-を表し、A41及びA42は互いに独立して、のいずれかを表し、a41は1、2又は3を表し、a42は0又は1を表す。A41が複数存在する場合には、それらは同一であっても、異なっていてもよく、Z41が複数存在する場合には、それらは同一であっても、異なっていてもよい。A41が14-フェニレン基である場合、ベンゼン環上に存在する1個又は2個以上の水素原子はハロゲンで置換されていてもよい。A42が14-フェニレン基である場合、ベンゼン環上に存在する1個又は2個以上の水素原子はハロゲンで置換されていてもよい。から選ばれる少なくとも一種類の化合物を含有する請求項1~5のいずれか1項に記載の誘電率異方性が負である液晶組成物。前記第一成分、前記第二成分及び前記第四成分の総量が10質量から80質量である請求項6に記載の誘電率異方性が負である液晶組成物。ネマティック-アイソトロピック転移温度が70°C~120°C、誘電率異方性が-1.5~-8.0、複屈折率が0.080~0.250である請求項1~7のいずれか1項に記載の誘電率異方性が負である液晶組成物。光重合性モノマーを500~5000ppm含有する請求項1~8のいずれか1項に記載の誘電率異方性が負である液晶組成物。請求項1~9のいずれか1項に記載の誘電率異方性が負である液晶組成物を用いたことを特徴とする液晶表示素子。プレチルト角が80°ないし90°である請求項10に記載の液晶表示素子。アクティブマトリクス駆動型である請求項10又は11に記載の液晶表示素子。パッシブマトリクス駆動型である請求項10又は11に記載の液晶表示素子。本発明の目的は、Δn及びΔεの絶対値の大きさを悪化させることなく、化学的安定性が改善された誘電率異方性が負である液晶組成物、及び該液晶組成物を用いた液晶表示素子を提供することである。本発明者らは、上記課題を解決するため鋭意検討した結果、少なくとも2種類の特定の構造を有する化合物を含有する液晶組成物であれば、上記の課題を解決できることを見出した。すなわち、本発明は、第一成分として一般式Iで表される化合物式中、R11及びR12は互いに独立して、炭素原子数1~8のアルキル基、炭素原子数1~8のアルコキシ基、炭素原子数2~8のアルケニル基又は炭素原子数2~8のアルケニルオキシ基を表し、a11は0又は1を表し、A11及びA12は互いに独立してのいずれかを表す。A11が14-フェニレン基である場合、ベンゼン環上に存在する1個又は2個以上の水素原子はハロゲンで置換されていてもよい。A12が14-フェニレン基である場合、ベンゼン環上に存在する1個又は2個以上の水素原子はハロゲンで置換されていてもよい。から選ばれる少なくとも一種類の化合物を含有し、第二成分として一般式IIで表される化合物式中、R21及びR22は互いに独立して、炭素原子数1~8のアルキル基又は炭素原子数1~8のアルコキシ基を表す。から選ばれる少なくとも一種類の化合物を含有することを特徴とする、誘電率異方性が負である液晶組成物を提供する。さらに本発明は、前記液晶組成物を用いたことを特徴とする液晶表示素子を提供する。本発明の液晶組成物は、化学的安定性に優れているという特徴を有する。つまり、本発明の液晶組成物は、液晶性に優れ、かつ信頼性の高い液晶相を示す。さらに、本発明の液晶組成物は、滴下痕も生じ難いという効果も奏する。このため、本発明の液晶組成物を用いることにより、表示品位に優れた液晶表示素子を得ることができる。本発明の誘電率異方性が負である液晶組成物以下、本発明の液晶組成物は、第一成分として下記一般式Iで表される化合物から選ばれる少なくとも1種類の化合物を含有し、第二成分として下記一般式IIで表される化合物で表される化合物から選ばれる少なくとも1種類の化合物を含有することを特徴とする。一般式Iで表される化合物及び一般式IIで表される化合物を組み合わせて液晶組成物に含有させることにより、Δn及びΔεの絶対値の大きさを悪化させることなく、化学的安定性を改善することができる。このため、本発明の液晶組成物は、一般式Iで表される化合物及び一般式IIで表される化合物の両者を共に含有していない他の液晶組成物と比べて、ΔnとΔεの絶対値がいずれも十分に大きく、かつ化学的安定性が高い、という優れた特徴を有する。以下、まず成分ごとに説明する。<一般式Iで表される化合物>本発明の液晶組成物は、下記一般式Iで表される化合物から選ばれる少なくとも1種類の化合物を含有する。本発明の液晶組成物は、一般式Iで表される化合物を1種類のみ含有していてもよいが、2種類以上を含有していることが好ましい。一般式I中、R11及びR12は互いに独立して、炭素原子数1~8のアルキル基、炭素原子数1~8のアルコキシ基、炭素原子数2~8のアルケニル基又は炭素原子数2~8のアルケニルオキシ基を表す。本発明においては、R11及びR12は互いに独立して、炭素原子数1~5のアルキル基、炭素原子数1~5のアルコキシ基、炭素原子数2~5のアルケニル基又は炭素原子数2~5のアルケニルオキシ基が好ましく、互いに独立して炭素原子数1~5のアルキル基又は炭素原子数1~5のアルコキシ基がより好ましい。また、R11及びR12は、それぞれ分岐鎖状の基であってもよく、直鎖状の基であってもよいが、直鎖状の基であることが好ましい。一般式I中、a11は0又は1を表す。本発明の液晶組成物においては、応答速度をより速めることを重視する場合には、a11は0が好ましい。一方で、Tniをより高めることを重視する場合には、a11は1が好ましい。また、Δnを大きくすることを重視する場合にも、a11は1が好ましい。一般式I中、A11及びA12は互いに独立して、下記の4種の6員環を有する2価の基のいずれかを表す。なお、以下、これらの4種の6員環を有する2価の基をまとめて2価の環状炭化水素基群Aということがある。A11が14-フェニレン基である場合、ベンゼン環上に存在する1個又は2個以上の水素原子はハロゲンで置換されていてもよい。A12が14-フェニレン基である場合、ベンゼン環上に存在する1個又は2個以上の水素原子はハロゲンで置換されていてもよい。本発明の液晶組成物においては、A11及びA12は互いに独立して、1,4-フェニレン基又は1,4-シクロヘキシレン基が好ましく、1,4-フェニレン基は1個又は2個以上のフッ素原子により置換されていてもよい。本発明の液晶組成物においては、粘性をより低下させることを重視する場合には、一般式I中、a11が1であり、かつA11が1,4-シクロヘキシレン基であることがより好ましい。また、屈折率異方性Δnをより大きくすることを重視する場合には、A12は1,4-フェニレン基がより好ましい。一般式Iで表される化合物としては、R11及びR12が互いに独立して、炭素原子数1~8のアルキル基、炭素原子数1~8のアルコキシ基、炭素原子数2~8のアルケニル基又は炭素原子数2~8のアルケニルオキシ基であり、a11が0であり、A12が無置換の1,4-フェニレン基、1個又は2個以上のフッ素原子が置換されている1,4-フェニレン基又は1,4-シクロヘキシレン基である化合物、R11及びR12が互いに独立して、炭素原子数1~8のアルキル基、炭素原子数1~8のアルコキシ基、炭素原子数2~8のアルケニル基又は炭素原子数2~8のアルケニルオキシ基であり、a11が1であり、A11及びA12が互いに独立してA12が無置換の1,4-フェニレン基、1個又は2個以上のフッ素原子が置換されている1,4-フェニレン基又は1,4-シクロヘキシレン基である化合物であることが好ましい。中でも、R11及びR12が互いに独立して炭素原子数1~8のアルキル基又は炭素原子数1~8のアルコキシ基であり、a11が0であり、A12が無置換の1,4-フェニレン基、1個又は2個以上のフッ素原子が置換されている1,4-フェニレン基又は1,4-シクロヘキシレン基である化合物、R11及びR12が互いに独立して炭素原子数1~8のアルキル基又は炭素原子数1~8のアルコキシ基であり、a11が1であり、A11及びA12が互いに独立してA12が無置換の1,4-フェニレン基、1個又は2個以上のフッ素原子が置換されている1,4-フェニレン基又は1,4-シクロヘキシレン基である化合物であることがより好ましい。一般式Iで表される化合物は、より具体的には、下記の一般式I-1~I-3で表される化合物が好ましい。一般式I-1~I-3中、R11は一般式IにおけるR11と同じ意味を表し、R12は一般式IにおけるR12と同じ意味を表す。本発明の液晶組成物は、第一成分として、一般式I-1~I-3で表される化合物を少なくとも1種類含有していることが好ましく、一般式I-1~I-3で表される化合物を1種類又は2種類以上含有していることがより好ましい。一般式I-1~I-3で表される化合物としては、R11及びR12が互いに独立して、炭素原子数1~8のアルキル基又は炭素原子数1~8のアルコキシ基である化合物が好ましい。中でも、R11が炭素原子数1~8のアルキル基であり、R12が炭素原子数1~8のアルコキシ基である化合物がより好ましい。本発明の液晶組成物中の第一成分の含有量すなわち、一般式Iで表される1種類又は2種類以上の化合物の総含有量は、2質量以上であることが好ましく、2~50質量がより好ましく、2~40質量がさらに好ましく、5~30質量がよりさらに好ましい。<一般式IIで表される化合物>本発明の液晶組成物は、下記一般式IIで表される化合物から選ばれる少なくとも1種類の化合物を含有する。本発明の液晶組成物は、一般式IIで表される化合物を1種類のみ含有していてもよいが、2種類以上を含有していることが好ましい。一般式II中、R21及びR22は互いに独立して、炭素原子数1~8のアルキル基又は炭素原子数1~8のアルコキシ基を表す。本発明においては、R21及びR22は互いに独立して、炭素原子数1~5のアルキル基又は炭素原子数1~5のアルコキシ基が好ましい。また、R21及びR22は、それぞれ分岐鎖状の基であってもよく、直鎖状の基であってもよいが、直鎖状の基であることが好ましい。本発明の液晶組成物中の第二成分の含有量すなわち、一般式IIで表される1種類又は2種類以上の化合物の総含有量は、5質量以上であることが好ましく、5~50質量がより好ましく、5~40質量がさらに好ましく、10~30質量がよりさらに好ましい。<一般式IIIで表される化合物>本発明の液晶組成物は、一般式Iで表される化合物及び一般式IIで表される化合物に加えて、さらに下記一般式IIIで表される化合物から選ばれる少なくとも1種類の化合物を含有していてもよい。但し、一般式IIIで表される化合物には、前記一般式IIで表される化合物は含まれない。一般式III中、R31及びR32は互いに独立して、炭素原子数1~8のアルキル基、炭素原子数1~8のアルコキシ基、炭素原子数2~8のアルケニル基又は炭素原子数2~8のアルケニルオキシ基を表す。本発明においては、R31及びR32は互いに独立して、炭素原子数1~5のアルキル基、炭素原子数1~5のアルコキシ基、炭素原子数2~5のアルケニル基又は炭素原子数2~5のアルケニルオキシ基が好ましい。また、R31及びR32は、それぞれ分岐鎖状の基であってもよく、直鎖状の基であってもよいが、直鎖状の基であることが好ましい。一般式IIIで表される化合物を含有する場合、本発明の液晶組成物中に含まれている少なくとも1種類の一般式IIIで表される化合物において、R31及びR32のうちの少なくとも一方は、アルケニル基又はアルケニルオキシ基であることが好ましい。一般式III中、A31、A32及びA33は互いに独立して下記の17種の環状構造を有する2価の基のいずれかを表す。なお、以下、これら17種の環状構造を有する2価の基をまとめて2価の環構造含有基群A’ということがある。本発明においては、A31、A32及びA33は互いに独立して、2価の環構造含有基群A’中の無置換の1,4-フェニレン基、1個又は2個以上のフッ素原子が置換されている1,4-フェニレン基、1個のメチル基が置換されている1,4-フェニレン基、1,4-シクロヘキシレン基又は1,4-シクロヘキセニレン基が好ましい。一般式III中、Z31及びZ32は互いに独立して、単結合、-CH2CH2-、-C≡C-、-C=N-N=C-、-CH=CH-、-CF=CF-、-CF2O-、-OCF2-、-COO-又は-OCO-を表す。本発明においては、Z31及びZ32は互いに独立して、単結合、-CH2CH2-、-C≡C-、-COO-又は-OCO-が好ましく、単結合又は-C≡C-がより好ましい。一般式III中、a31は0、1又は2を表す。本発明においては、a31は0又は1が好ましい。a31が2であり、A32が複数存在する場合は、それらは同一でもよく異なっていてもよい。同様に、Z32が複数存在する場合は、それらは同一でもよく異なっていてもよい。一般式IIIで表される化合物としては、R31及びR32は互いに独立して、炭素原子数1~8のアルキル基、炭素原子数1~8のアルコキシ基、炭素原子数2~8のアルケニル基又は炭素原子数2~8のアルケニルオキシ基であり、A31、A32及びA33が互いに独立して2価の環構造含有基群A’中の無置換の1,4-フェニレン基、1個又は2個以上のフッ素原子が置換されている1,4-フェニレン基、1個のメチル基が置換されている1,4-フェニレン基、1,4-シクロヘキシレン基又は1,4-シクロヘキセニレン基であり、Z31及びZ32が互いに独立して単結合又は-C≡C-であり、a31が0又は1である化合物が好ましい。より具体的には、下記の一般式III-1~III-15で表される化合物が好ましい。一般式III-1~III-15中、R31は一般式IIIにおけるR31と同じ意味を表し、R32は一般式IIIにおけるR32と同じ意味を表す。一般式IIIで表される化合物を含有する場合には、本発明の液晶組成物は、一般式IIIで表される化合物を1~10種類含有することが好ましく、2~8種類含有することがより好ましい。また、一般式III-1~III-15で表される化合物を少なくとも1種類含有していることが好ましい。本発明の液晶組成物中の一般式IIIで表される化合物の含有量は、10質量以上であることがより好ましく、20質量以上であることが更に好ましい。また、該化合物の含有量は、80質量以下が好ましく、70質量以下が更に好ましく、60質量以下が更に好ましい。<一般式IVで表される化合物>本発明の液晶組成物は、一般式Iで表される化合物及び一般式IIで表される化合物に加えて、さらに下記一般式IVで表される化合物から選ばれる少なくとも1種類の化合物を含有していてもよい。一般式IV中、R41及びR42は互いに独立して、炭素原子数1~8のアルキル基、炭素原子数1~8のアルコキシ基、炭素原子数2~8のアルケニル基又は炭素原子数2~8のアルケニルオキシ基を表す。本発明においては、R41及びR42は互いに独立して、炭素原子数1~5のアルキル基、炭素原子数1~5のアルコキシ基、炭素原子数2~5のアルケニル基又は炭素原子数2~5のアルケニルオキシ基が好ましく、互いに独立して炭素原子数1~5のアルキル基又は炭素原子数1~5のアルコキシ基がより好ましい。また、R41及びR42は、それぞれ分岐鎖状の基であってもよく、直鎖状の基であってもよいが、直鎖状の基であることが好ましい。一般式IV中、Z41及びZ42は互いに独立して、単結合、-CH2CH2-、-CH=CH-、-CF=CF-、-CH2O-、-OCH2-、-CF2O-、-OCF2-、-COO-又は-OCO-を表す。Z41が複数ある場合には、それらは同一であっても、異なっていてもよい。本発明の液晶組成物においては、Z41及びZ42は互いに独立して、単結合、-CH2CH2-、-CH2O-、-OCH2-、-CF2O-、-OCF2-、-COO-又は-OCO-が好ましく、単結合、-CH2CH2-、-CH2O-又は-OCH2-がより好ましい。一般式IV中、A41及びA42は互いに独立して前記2価の環状炭化水素基群A中のいずれかの基を表す。A41が14-フェニレン基である場合、ベンゼン環上に存在する1個又は2個以上の水素原子はハロゲンで置換されていてもよい。A42が14-フェニレン基である場合、ベンゼン環上に存在する1個又は2個以上の水素原子はハロゲンで置換されていてもよい。また、A41が複数存在する場合には、それらは同一であっても、異なっていてもよい。本発明においては、A41及びA42は互いに独立して、無置換の1,4-フェニレン基、1個又は2個以上のフッ素原子が置換されている1,4-フェニレン基又は1,4-シクロヘキシレン基が好ましく、無置換の1,4-フェニレン基又は1,4-シクロヘキシレン基がより好ましい。本発明の液晶組成物において、粘性をより低下させることを重視する場合には、一般式IV中、A41は1,4-シクロヘキシレン基がより好ましい。一般式IV中、a41は1、2又は3を表し、a42は0又は1を表す。一般式IVで表される化合物としては、R41及びR42が互いに独立して、炭素原子数1~8のアルキル基、炭素原子数1~8のアルコキシ基、炭素原子数2~8のアルケニル基又は炭素原子数2~8のアルケニルオキシ基であり、Z41及びZ42が互いに独立して単結合、-CH2CH2-、-CH2O-又は-OCH2-であり、A41及びA42が互いに独立して無置換の1,4-フェニレン基又は1,4-シクロヘキシレン基であり、a41が1、2又は3であり、a42が0又は1である化合物が好ましい。一般式IVで表される化合物は、より具体的には、下記の一般式IV-1~IV-12で表される化合物が好ましい。一般式IV-1~IV-12中、R41は一般式IVにおけるR41と同じ意味を表し、R42は一般式IVにおけるR42と同じ意味を表し、A41は一般式IVにおけるA41と同じ意味を表し、A42は一般式IVにおけるA42と同じ意味を表す。本発明の液晶組成物は、第四成分として、一般式IV-1~IV-12で表される化合物を少なくとも1種類含有していることが好ましく、一般式IV-1~IV-12で表される化合物を1種類又は2種類以上含有していることがより好ましい。一般式IV-1~IV-12で表される化合物としては、A41及びA42が互いに独立して、無置換の1,4-フェニレン基、1個又は2個以上のフッ素原子が置換されている1,4-フェニレン基又は1,4-シクロヘキシレン基が好ましく、無置換の1,4-フェニレン基又は1,4-シクロヘキシレン基がより好ましい。一般式IV-1~IV-12で表される化合物としては、R41及びR42が互いに独立して、炭素原子数1~8のアルキル基又は炭素原子数1~8のアルコキシ基である化合物が好ましく、R41が炭素原子数1~8のアルキル基であり、R42が炭素原子数1~8のアルコキシ基である化合物がより好ましい。一般式IV-1~IV-12で表される化合物としては、特に、下記一般式IV-101~IV-154で表される化合物が好ましい。一般式IV-101~IV-154中、R41は一般式IVにおけるR41と同じ意味を表し、R42は一般式IVにおけるR42と同じ意味を表す。一般式IV-101~IV-154で表される化合物としては、R41及びR42が互いに独立して、炭素原子数1~8のアルキル基又は炭素原子数1~8のアルコキシ基である化合物が好ましく、R41が炭素原子数1~8のアルキル基であり、かつR42が炭素原子数1~8のアルコキシ基である化合物がより好ましい。本発明の液晶組成物中の第四成分の含有量すなわち、一般式IVで表される1種類又は2種類以上の化合物の総含有量は、3質量以上であることが好ましく、3~70質量がより好ましく、10~60質量がさらに好ましく、20~60質量がよりさらに好ましい。本発明の液晶組成物が第四成分を含有する場合、本発明の液晶組成物中の第一成分の含有量、第二成分の含有量及び第四成分の含有量の総量は、10質量以上であることが好ましく、10~80質量であることがより好ましく、40~80質量であることがさらに好ましい。本発明の液晶組成物は、本願発明の効果が損われない限度において、上述の化合物以外に、通常のネマティック液晶、スメクチック液晶、コレステリック液晶、酸化防止剤、紫外線吸収剤、重合性モノマー等を含有することができる。但し、本発明の液晶組成物は、-O-O-、-O-S-及び-S-S-等のヘテロ原子同士が直接結合する部分構造を有する液晶化合物は含有しないことが好ましい。本発明の液晶組成物が含有し得る重合性モノマーは、光重合性モノマーが好ましい。光重合性モノマーを含有している場合、本発明の液晶組成物の光重合性モノマーの含有量は、500~5000ppmが好ましい。該光重合性モノマーとしては、アクリル酸エステル、メタクリル酸エステル等の重合性不飽和二重結合を有するモノマー等が挙げられる。本発明の液晶組成物をアクティブマトリックス駆動液晶表示素子に用いる場合は、本発明の液晶組成物のTniは60~120°Cであることが好ましく、下限値としては65°Cがより好ましく、70°Cが特に好ましい。上限値としては90°Cがより好ましく、80°Cが特に好ましい。25°CにおけるΔεが-2.0~-6.0であることが好ましく、-2.5~-5.0であることがより好ましく、-2.5~-3.5であることが特に好ましい。25°CにおけるΔnは、0.08~0.13であることが好ましく、0.09~0.12であることがより好ましい。更に詳述すると、25°CにおけるΔnは、薄いセルギャップに対応する場合は0.10~0.12であることが好ましく、厚いセルギャップに対応する場合は0.08~0.10であることが好ましい。20°Cにおける粘度ηは、10~30mPasであることが好ましく、10~25mPasであることがより好ましく、10~20mPasであることが特に好ましい。本発明の液晶組成物をパッシブマトリクス駆動液晶表示素子に用いる場合は、本発明の液晶組成物のTniは、民生用途では60~120°Cであることが好ましく、下限値としては65°Cがより好ましく、70°Cが特に好ましい。上限値としては90°Cがより好ましく、80°Cが特に好ましい。車載用途などでは、下限値としては90°Cがより好ましく、100°Cが特に好ましい。上限値としては115°Cがより好ましく、105°Cが特に好ましい。25°CにおけるΔnは、低duty駆動用では0.08~0.13であることが好ましく、0.08~0.11であることが特に好ましい。また、高duty駆動用では0.13~0.20であることが好ましく、0.15~0.18であることが特に好ましい。25°CにおけるΔεは、低duty駆動では-2.0~-7.0であることが好ましく、-2.5~-5.5であることが特に好ましい。20°Cにおけるηは、10~40mPasであることが好ましく、10~30mPasであることがより好ましく、10~25mPasであることが特に好ましい。本発明の液晶組成物のTni、Δε、及びΔnは、それぞれ、第一成分及び第二成分をはじめとする各種化合物の組成比を調整することにより、該液晶組成物の使用用途等に適した範囲に適宜調整することができる。本発明の液晶組成物としては、Tniが70°C~120°Cであり、25°C、589nmにおけるΔεが-1.5~-8.0であり、25°C、1kHzにおけるΔnが0.080~0.250であることが好ましい。Tni、Δε、及びΔnがこれらの範囲内にあることにより、様々な用途に好適に用いることができる。また、本発明の液晶組成物を用いることにより、垂直配向能を有する液晶表示素子を製造することができる。例えば、本発明の液晶組成物を用いることにより、プレチルト角が80°ないし90°である液晶表示素子を製造することができる。以下、実施例等を挙げて本発明を更に詳述するが、本発明はこれらの実施例等に限定されるものではない。また、以下の実施例及び比較例の組成物におけるは質量を意味する。実施例中の用語を以下に説明する。Tni:ネマティック-アイソトロピック転移温度[°C]Δn:屈折率異方性589nm25°CΔε:誘電率異方性1kHz25°Cη:バルクフロー粘度[mPas]20°C応答速度:液晶組成物をギャップ3.5μm、プレチルト角89°の垂直配向セルに注入し、5V、100Hz矩形波にて測定実施例中の化合物記載に下記略号を使用する。側鎖略号を以下に示す。n数字:CnH2n1アルキル側鎖は数字、代表するときはRとする。On:OCnH2n1ndm:m1ndm:CnH2n1CCm1nOm:nOCmH2m1nOm:CnH2n1OmOdn:Om2dnO:CnH2n1CCm2O連結基略号を以下に示す。T:C≡C2:CH2CH21O:CH2OO1:OCH2環略号を以下に示す。電流値の測定方法垂直配向セルセルギャップ:3.5μmに注入した液晶組成物に対して、耐光試験器にて500W/m2の強度で16時間の耐光試験を実施した。耐光試験開始前の電流値を初期電流値とし、耐光試験終了時点の電流値をパネル電流値とした。なお、各電流値は、2.5V、200Hzにて計測した。焼付きムラレベルの評価垂直配向セルセルギャップ:3.5μmに注入した液晶組成物に対して、5V、100Hzの矩形波を24時間印加した。24時間後、電圧無印加の状態で焼付きレベルを目視観察し、以下に示す4段階で評価した。1:酷い焼付き2:焼付く3:極軽微な焼付き4:焼付かない滴下ムラ痕レベルの評価液晶組成物1滴を2枚のスライドガラスで挟み込み、同心円状に広がる色むらを観察し、以下に示す4段階で評価した。1:酷いムラ2:ムラ3:極軽微なムラ4:ムラにならない実施例1~2及び比較例1表1に記載の組成からなる液晶組成物を製造し、該液晶組成物のTni、Δε、Δn及びηを測定した。さらに、得られた液晶組成物の初期電流値、及び対光試験後のパネル電流値を測定し、焼付きムラ及び滴下ムラ滴下痕を評価した。測定及び評価結果を表1に示す。実施例1及び2の液晶化合物は、比較例1の液晶化合物中の一般式IIIで表される化合物のうち、一般式IIで表される化合物中の両端の側鎖のうち一方がアルケニル基である化合物を、一般式IIで表される化合物に置き換えたものである。これら3種の液晶組成物のΔn、Δε、η及びTniはほぼ同等であり、初期電流値もほぼ同等であった。しかしながら、実施例1及び2の液晶組成物は、パネル電流値、焼付きムラ、及び滴下痕ムラの全てが比較例1の液晶組成物よりも改善されていた。これらの結果から、連結されたシクロへキシレン基の両末端がアルキル基又はアルコキシ基である一般式IIで表される化合物と、一般式Iで表される化合物を組み合わせて用いることにより、液晶組成物の化学的安定性が向上する結果、対光性試験後の電流値増加が抑制でき、かつ焼付きムラを抑制し得ること、さらには滴下痕ムラも改善し得ることがわかった。"